(57)【要約】      （修正有）【課題】高精細な蒸着パターンの形成に好適に用いられ得る大型の積層型の蒸着マスク、およびその製造方法の提供。【解決手段】蒸着マスク１００Ａは、複数の第１開口部１３Ａを有する高分子を含むベースフィルム１０Ａと、ベースフィルム１０Ａ上に形成された、中実部２２Ａと非中実部２３Ａとを有する複合磁性体層２０Ａと、ベースフィルム１０Ａの周縁部に接合されたフレーム４０Ａとを有し、複数の第１開口部１３Ａは、非中実部２３Ａに対応する領域に形成されており、複合磁性体層２０Ａは、平均粒径が５００ｎｍ未満のソフトフェライトの粉末と樹脂とを含む積層型の蒸着マスク、およびその製造方法。【選択図】図１
2019031737.tif 000002
【特許請求の範囲】
【請求項１】
複数の第１開口部を有する高分子を含むベースフィルムと、
前記ベースフィルム上に形成された、中実部と非中実部とを有する複合磁性体層と、
前記ベースフィルムの周縁部に接合されたフレームとを有し、
前記複数の第１開口部は、前記非中実部に対応する領域に形成されており、前記複合磁性体層は、平均粒径が５００ｎｍ未満のソフトフェライトの粉末と樹脂とを含む、蒸着マスク。
【請求項２】
前記非中実部は、複数の第２開口部を含む、請求項１に記載の蒸着マスク。
【請求項３】
前記ソフトフェライトの保磁力は１００Ａ／ｍ以下である、請求項１または２に記載の蒸着マスク。
【請求項４】
前記ソフトフェライトのキュリー温度は２５０℃未満である、請求項１から３のいずれかに記載の蒸着マスク。
【請求項５】
前記複合磁性体層における前記ソフトフェライトの粉末の体積分率は、１５体積％以上８０体積％以下である、請求項１から４のいずれかに記載の蒸着マスク。
【請求項６】
前記樹脂は、熱硬化性樹脂を含む、請求項１から５のいずれかに記載の蒸着マスク。
【請求項７】
前記ベースフィルムはポリイミドを含み、前記樹脂は、前記ベースフィルムに含まれるポリイミドと同じ種類のポリイミドを含む、請求項１から６のいずれかに記載の蒸着マスク。
【請求項８】
前記フレームは、非磁性材料で形成されている、請求項１から７のいずれかに記載の蒸着マスク。
【請求項９】
請求項１から８のいずれかに記載の蒸着マスクの製造方法であって、
高分子を含むベースフィルムおよびフレームを用意する工程Ａと、
前記ベースフィルムを前記フレームに固定する工程Ｂと、
前記ベースフィルムに複数の第１開口部を形成する工程Ｃと、
前記工程Ｃの後に、前記ベースフィルム上に、平均粒径が５００ｎｍ未満のソフトフェライトの粉末と樹脂とを含む複合磁性体層を形成する工程Ｄと
を包含する、蒸着マスクの製造方法。
【請求項１０】
前記工程Ｂは、前記ベースフィルムを架張する工程を包含する、請求項９に記載の蒸着マスクの製造方法。
【請求項１１】
前記工程Ｃと前記工程Ｄとの間に、前記ベースフィルムを洗浄する工程をさらに包含する、請求項９または１０に記載の蒸着マスクの製造方法。
【請求項１２】
前記工程Ｄは、インクジェット法で行われる、請求項９から１１のいずれかに記載の蒸着マスクの製造方法。
【請求項１３】
請求項１から８のいずれかに記載の蒸着マスクを用いて、ワーク上に有機半導体材料を蒸着する工程を包含する、有機半導体素子の製造方法。
【発明の詳細な説明】
【技術分野】
【０００１】
本発明は、蒸着マスク、蒸着マスクの製造方法に関し、特に、樹脂層と金属層とが積層された構造を有する蒸着マスク、蒸着マスクの製造方法、および蒸着マスクを用いた有機半導体素子の製造方法に関する。
【背景技術】
【０００２】
近年、次世代ディスプレイとして有機ＥＬ（Ｅｌｅｃｔｒｏ  Ｌｕｍｉｎｅｓｃｅｎｃｅ）表示装置が注目を集めている。現在量産されている有機ＥＬ表示装置では、有機ＥＬ層の形成は、主に真空蒸着法を用いて行われている。
【０００３】
蒸着マスクとしては、金属製のマスク（メタルマスク）が一般的である。しかしながら、有機ＥＬ表示装置の高精細化が進むにつれ、メタルマスクを用いて精度良く蒸着パターンを形成することが困難になりつつある。現在の金属加工技術では、メタルマスクとなる金属板（例えば厚さ１００μｍ程度）に、短い画素ピッチ（例えば１０〜２０μｍ程度）に対応した小さな開口部を高い精度で形成することが難しいからである。
【０００４】
そこで、精細度の高い蒸着パターンを形成するための蒸着マスクとして、樹脂層と金属層とが積層された構造を有する蒸着マスク（以下では「積層型マスク」とも呼ぶ。）が提案されている。
【０００５】
例えば、特許文献１は、樹脂フィルムと、金属磁性体である保持部材（厚さ：３０μｍ〜５０μｍ）とが積層された構造を有する蒸着マスクを開示している。樹脂フィルムには、所望の蒸着パターンに対応した複数の開口部が形成されている。保持部材には、樹脂フィルムの開口部よりもサイズの大きい開口部が、樹脂フィルムの開口部を露出させるように複数形成されている。そのため、特許文献１の蒸着マスクを用いる場合、蒸着パターンは、樹脂フィルムの複数の開口部に対応して形成される。一般的なメタルマスク用の金属製の保持部材よりも薄い樹脂フィルムには、小さな開口部であっても高い精度で形成することができる。特許文献１によると、蒸着マスクの保持部材は熱膨張係数が６ｐｐｍ／℃未満の金属磁性体、例えばインバーで形成される。
【０００６】
インバーなどの金属磁性体で形成された保持部材を用いるマスクは、大型化が難しい。例えば、一辺が１ｍを超えるマスクを製造することは難しい。これは、金属磁性体のシートを作製するための圧延加工のコストが増大するからである。
【０００７】
そこで、特許文献２は、金属磁性体のシートに代えて、磁性粉末を含む磁性層を備える蒸着マスクを開示している。磁性層は、軟磁性体の粉末と、バインダー、溶剤および分散剤などの添加剤とを含む磁性分散塗布材をベースフィルムに塗布し、乾燥することによって形成される。軟磁性体粉末としては、Ｆｅ、Ｎｉ、Ｆｅ−Ｎｉ合金、Ｆｅ−Ｃｏ合金またはＦｅ−Ｎｉ−Ｃｏ合金が挙げられている。軟磁性体粉末の粒径は３μｍ以下、好ましくは１μｍ以下と記載されている。バインダーとしてはシロキサンポリマーおよびポリイミドが例示されている。軟磁性体粉末とバインダーとの配合比率は記載されていない。また、蒸着マスクの開口部は、ベースフィルム上に磁性層を形成した後に形成されている。
【先行技術文献】
【特許文献】
【０００８】
【特許文献１】特開２０１３−１２４３７２号公報
【特許文献２】特開２０１４−２０１８１９号公報
【発明の概要】
【発明が解決しようとする課題】
【０００９】
しかしながら、特許文献２に記載の技術によると、例えば２５０ｐｐｉ以上の高精細な有機ＥＬ表示装置の製造に用いられるような高精細な蒸着マスクを安定して製造することは難しい。
【００１０】
本発明は、上記事情に鑑みてなされたものであり、その目的は、高精細な蒸着パターンの形成に好適に用いられ得る大型の積層型の蒸着マスク、およびその製造方法を提供することにある。また、本発明の他の目的は、そのような蒸着マスクを用いた有機半導体素子の製造方法を提供することにある。
【課題を解決するための手段】
【００１１】
本発明の実施形態による蒸着マスクは、複数の第１開口部を有する高分子を含むベースフィルムと、前記ベースフィルム上に形成された、中実部と非中実部とを有する複合磁性体層と、前記ベースフィルムの周縁部に接合されたフレームとを有し、前記複数の第１開口部は、前記非中実部に対応する領域に形成されており、前記複合磁性体層は、平均粒径が５００ｎｍ未満のソフトフェライトの粉末と樹脂とを含む。
【００１２】
ある実施形態において、前記中実部は、離散的に配置された複数の島状部を含む。
【００１３】
ある実施形態において、前記複数の島状部は、前記複数の第１開口部の内の任意の１つの第１開口部を中心に点対称の位置に配置された島状部の対を含む。
【００１４】
ある実施形態において、前記ソフトフェライトの保磁力は１００Ａ／ｍ以下である。
【００１５】
ある実施形態において、前記ソフトフェライトのキュリー温度は２５０℃未満である。
【００１６】
ある実施形態において、前記複合磁性体層における前記ソフトフェライトの粉末の体積分率は、１５体積％以上８０体積％以下である。
【００１７】
ある実施形態において、前記樹脂は、熱硬化性樹脂を含む。
【００１８】
ある実施形態において、前記ベースフィルムはポリイミドを含み、前記樹脂は、前記ベースフィルムに含まれるポリイミドと同じ種類のポリイミドを含む。
【００１９】
ある実施形態において、前記フレームは、非磁性材料で形成されている。例えば、前記フレームは、高分子材料で形成されている。
【００２０】
本発明の実施形態による蒸着マスクの製造方法は、上記のいずれかの蒸着マスクの製造方法であって、高分子を含むベースフィルムおよびフレームを用意する工程Ａと、前記ベースフィルムを前記フレームに固定する工程Ｂと、前記ベースフィルムに複数の第１開口部を形成する工程Ｃと、前記工程Ｃの後に、前記ベースフィルム上に、平均粒径が５００ｎｍ未満のソフトフェライトの粉末と樹脂とを含む複合磁性体層を形成する工程Ｄとを包含する。前記工程Ｂは、例えば、接着剤を用いて前記ベースフィルムを前記フレームに接着する工程を包含する。
【００２１】
ある実施形態において、前記工程Ｂは、前記ベースフィルムを架張する工程を包含する。
【００２２】
ある実施形態において、前記工程Ｃと前記工程Ｄとの間に、前記ベースフィルムを洗浄する工程をさらに包含する。
【００２３】
ある実施形態において、前記工程Ｄは、インクジェット法で行われる。
【００２４】
本発明による有機半導体素子の製造方法は、上記のいずれかの蒸着マスクを用いて、ワーク上に有機半導体材料を蒸着する工程を包含する。有機半導体素子は、例えば、有機ＥＬ素子である。
【発明の効果】
【００２５】
本発明の実施形態によると、高精細な蒸着パターンの形成に好適に用いられ得る大型の積層型の蒸着マスク、およびその製造方法が提供される。また、本発明の実施形態によると、そのような蒸着マスクを用いた有機半導体素子の製造方法が提供される。
【図面の簡単な説明】
【００２６】
【図１】（ａ）は、本発明の実施形態による蒸着マスク１００Ａを模式的に示す平面図であり、（ｂ）は、（ａ）中の１Ｂ−１Ｂ’線に沿った断面図である。
【図２】本発明の実施形態による蒸着マスクの製造方法のフローチャートである。
【図３】（ａ）および（ｂ）は、それぞれ、蒸着マスク１００Ａの製造方法を例示する工程平面図および工程断面図であり、（ｂ）は（ａ）中の３Ｂ−３Ｂ’線に沿った断面図である。
【図４】（ａ）および（ｂ）は、それぞれ、蒸着マスク１００Ａの製造方法を例示する工程平面図および工程断面図であり、（ｂ）は（ａ）中の４Ｂ−４Ｂ’線に沿った断面図である。
【図５】（ａ）は、本発明の実施形態による他の蒸着マスク１００Ｂを模式的に示す平面図であり、（ｂ）は、（ａ）中の５Ｂ−５Ｂ’線に沿った断面図である。
【図６】（ａ）は、本発明の実施形態によるさらに他の蒸着マスク１００Ｃを模式的に示す平面図であり、（ｂ）は、（ａ）中の６Ｂ−６Ｂ’線に沿った断面図である。
【図７】（ａ）は、本発明の実施形態によるさらに他の蒸着マスク１００Ｄを模式的に示す平面図であり、（ｂ）は、（ａ）中の７Ｂ−７Ｂ’線に沿った断面図である。
【図８】（ａ）は、本発明の実施形態によるさらに他の蒸着マスク１００Ｅを模式的に示す平面図であり、（ｂ）は、（ａ）中の８Ｂ−８Ｂ’線に沿った断面図である。
【図９】（ａ）および（ｂ）は、それぞれ、本発明の実施形態によるさらに他の蒸着マスク１００Ｆおよび１００Ｇを模式的に示す平面図である。
【図１０】（ａ）および（ｂ）は、それぞれ、本発明の実施形態によるさらに他の蒸着マスク３００Ａおよび３００Ｂを模式的に示す平面図である。
【図１１】（ａ）および（ｂ）は、それぞれ、本発明の実施形態によるさらに他の蒸着マスク３００Ｃおよび３００Ｄを模式的に示す平面図である。
【発明を実施するための形態】
【００２７】
本発明による実施形態の蒸着マスクは、蒸着領域を規定する複数の第１開口部を有する、高分子を含むベースフィルムと、ベースフィルム上に形成された複合磁性体層と、ベースフィルムの周縁部に接合されたフレームとを有する。
【００２８】
複合磁性体層は、中実部と非中実部とを有する。中実部とは、実際に複合磁性体が存在する部分であり、非中実部とは、複合磁性体が存在しない部分であり、中実部以外の部分である。ベースフィルムが有する複数の第１開口部は、複合磁性体層の非中実部に対応する領域に形成されている。
【００２９】
非中実部は、例えば、複数の第２開口部を有し、ベースフィルムが有する複数の第１開口部のそれぞれは、複数の第２開口部のいずれかに対応する領域に形成されている。複数の第１開口部と複数の第２開口部とが１対１で対応することもある。
【００３０】
中実部は、例えば、離散的に配置された複数の島状部を含む。このとき、複数の島状部は、複数の第１開口部の内の任意の１つの第１開口部を中心に点対称の位置に配置された島状部の対を含むことが好ましい。複合磁性体層の島状部に作用する磁石による吸引力が、各第１開口部に対して対称に作用することが好ましい。吸引力が非対称であると、第１開口部が変形する恐れがあるからである。各第１開口部に作用する吸引力を対称にするためには、例えば、第１開口部の中心に対して水平方向の点対称な位置に配置された１対（２つの島状部）と、第１開口部の中心に対して垂直方向の点対称な位置に配置された１対（２つの島状部）とを配置する。第１開口部が例えば垂直方向に長い長方形のとき、水平方向に配置された１対の島状部間の距離よりも、垂直方向に配置された１対の島状部間の距離よりは大きい。これらに代えて、あるいはこれらとともに、第１開口部の対角線方向に、２対の島状部を配置してもよい。
【００３１】
本発明の実施形態による蒸着マスクが有する複合磁性体層は、平均粒径が５００ｎｍ未満のソフトフェライトの粉末と樹脂とを含む。
【００３２】
例えば２５０ｐｐｉ以上の高精細な有機ＥＬ表示装置の画素を形成するためには、例えば４０μｍ程度の開口部を有する蒸着マスクが必要である。このような開口部を高い寸法精度で形成するためには、特許文献２に記載のように、粒径が１μｍ以下という制限では十分ではなく、平均粒径が５００ｎｍ未満、好ましくは平均粒径が３００ｎｍ以下のソフトフェライトの粉末を用いることが好ましく、粉末を構成する粒子の最大粒径は５００ｎｍ未満であることが好ましい。ソフトフェライトの粉末の平均粒径は１０ｎｍ以上が好ましい。ソフトフェライトの粉末を構成する粒子の最小粒径は特に限定されないが、１ｎｍ以上が好ましい。ソフトフェライトの粉末の粒径が小さいと、粒子の分散性が低下する、あるいは、複合磁性体層を形成するための分散液の流動性が低下するなどの問題が生じることがある。なお、平均粒径が５００ｎｍ未満の粉末は、製造方法にも依存するが、粒度分布が比較的狭い。
【００３３】
ソフトフェライトは、フェライトの内で軟磁性を示すものを言い、酸化鉄（Ｆｅ2Ｏ3および／またはＦｅ3Ｏ4）を主成分として含む。現在、ソフトフェライトは、種々の用途に広く用いられている。主なソフトフェライトは、例えば、Ｍｎ−Ｚｎ系、Ｃｕ−Ｚｎ系、Ｎｉ−Ｚｎ系、Ｃｕ−Ｚｎ−Ｍｇ系である。例えば、チップインダクタ用に粒径が０．５μｍ（５００ｎｍ）程度のＭｎ−Ｚｎ系フェライトが用いられている。
【００３４】
本発明による実施形態の蒸着マスクでは、特許文献２に記載の蒸着マスクが金属の粉末を用いているのに対して、ソフトフェライトの粉末を用いる。ソフトフェライトは、酸化物なので、平均粒径が５００ｎｍ未満の粒子であっても、金属の粒子よりも化学的に安定であり、安全に取り扱うことができる。また、酸化物は、樹脂（例えば、ポリイミドやエポキシ樹脂など）との親和性が高く、安定に分散し、樹脂が硬化または固化した後もソフトフェライトの粒子と樹脂との界面における接着性にも優れる。なお、ソフトフェライトの粉末と樹脂とは溶剤中に分散され、この分散液をベースフィルム上に付与し、溶剤の除去および樹脂の硬化（または固化）を行うことによって、複合磁性体層を形成する。分散液におけるソフトフェライトの粉末の分散性の向上のために、界面活性剤や分散剤を混合してもよい。また、複合磁性体層におけるソフトフェライトの粒子と樹脂との界面の接着性を改善するために、シランカップリング剤などを混合してもよい。あるいは、ソフトフェライトの粒子の表面を界面活性剤やシランカップリング剤で予め処理（被覆）してもよい。
【００３５】
保磁力が１００Ａ／ｍ以下のソフトフェライトの粉末を用いることが好ましく、４０Ａ／ｍ以下であることがさらに好ましい。なお、複合磁性体層に現在用いられているインバーの保磁力は約３２Ａ／ｍである。なお、複合磁性体層はインバーに比べて剛性が低いので、変形しやすい。すなわち、複合磁性体層が着磁し、残留磁化を有していると、磁力によって複合磁性体層およびベースフィルムが変形する恐れがある。そこで、複合磁性体層の残留磁化に起因する変形を防止するために、複合磁性体層の残留磁化を除去する（脱磁を行う）ことが好ましい。脱磁は種々の方法で行うことができる。例えば、交番減衰磁界を用いて脱磁することができる。また、ソフトフェライトの粉末をキュリー温度に加熱することによっても脱磁することができる。加熱による脱磁方法は、簡便である。ベースフィルムおよび複合磁性体層に含まれる樹脂の耐熱性を考慮すると、ソフトフェライトのキュリー温度は２５０℃未満であることが好ましい。
【００３６】
ソフトフェライトの粉末について、保磁力およびキュリー温度などの物性値を測定することは難しいので、同じ組成を有するソフトフェライトのバルク（塊）の物性値で、粉末の物性値を評価することにする。
【００３７】
複合磁性体層に含まれる樹脂としては、熱可塑性樹脂を用いることもできるが、熱硬化性樹脂が好ましい。熱硬化性樹脂は、ベースフィルムとの接着性に優れる。熱硬化性樹脂は耐熱性および／または化学的安定性においても熱可塑性樹脂よりも優れる。熱硬化性樹脂としては、例えば、エポキシ樹脂、ポリイミド、ポリパラキシレン、ビスマレイミド、シリカハイブリッドポリイミド、フェノール樹脂、ポリエステル樹脂、およびシリコーン樹脂を挙げることができる。特に、接着性の観点からエポキシ樹脂およびポリイミドが好ましい。
【００３８】
なお、ポリイミドとして、熱硬化性ポリイミド（ポリイミドの前駆体であるポリアミック酸の溶液を塗布し、溶媒を加熱除去するとともに加熱硬化することによって得られるもの）だけでなく、可溶性ポリイミド（溶媒に溶解させたポリイミドを塗布し、溶媒を加熱除去することによって得られるもの）を好適に利用することができる。ベースフィルムがポリイミドで形成されているとき、複合磁性体層に含まれる樹脂は、ベースフィルムに含まれるポリイミドと同じ種類のポリイミドを含むことが好ましい。このとき、ポリイミドは、熱硬化性でも可溶性であってもよい。複合磁性体層に含まれる樹脂と、ベースフィルムに含まれるポリイミドとを同じ種類のポリイミドにすることによって、複合磁性体層とベースフィルムとの接着性を向上させることができる。また、ポリイミドとして小さい熱膨張係数（例えば６ｐｐｍ／℃程度）を用いることによって、ワーク（蒸着対象物、例えばガラス）の熱膨張係数との差を小さくすることができる。ワークとの熱膨張係数の差を小さくしておけば、蒸着時に温度が上昇しても、発生する熱応力は小さく、蒸着マスクの変形を抑制することができる。また、複合磁性体層として、中実部が離散的な島状部を含む複合磁性体層を用いることによって、熱応力を低減することができる。なお、最近、温度上昇を抑制した蒸着装置も開発されているが、高精細なパターンで蒸着するためには、予備的な実験を行って、蒸着時の熱による変形を考慮して、開口部を形成することが好ましい。
【００３９】
複合磁性体層に含まれるソフトフェライトの粉末の体積分率は、例えば、１５体積％以上８０体積％以下である。複合磁性層は、磁石による吸着力を発現するためのものであり、十分な吸着力を発現できればよい。磁石による吸着力を計算によって求めることは難しいので、最終的には、予備的な実験を行って、磁石によって生成される磁場の強度、および蒸着マスクの構成を決定する。吸着力は、磁場の強度、ソフトフェライトの透磁率、および複合磁性体層の厚さと関連付けられる反磁場の強度に影響される。したがって、最適化される蒸着マスクの構成としては、蒸着マスク（フレーム内の領域）における複合磁性体層（実際に複合磁性体が存在する中実部）の厚さ、面積率、および体積率とともに複合磁性体層に含まれるソフトフェライトの粉末の体積分率がある。なお、蒸着マスクをワークに密着させるために複合磁性体層に印加する磁場は、例えば、１０ｍＴ（ミリテスラ）以上１００ｍＴ以下である。１０ｍＴよりも小さいと十分な吸着力が得られないことがあり、１００ｍＴよりも大きいとダストを吸着することがある。磁石としては、希土類磁石などの永久磁石または電磁石を用いることができる。永久磁石を用いる場合は、複合磁性体層に均一な吸着力が作用するように、中実部の配置に応じて、複数の永久磁石を配置することが好ましい。
【００４０】
本発明の実施形態による蒸着マスクは、ベースフィルムの周縁部に接合されたフレームを有している。フレームは、複合磁性体層を介することなく、ベースフィルムに接合されている。ベースフィルムとフレームとは、例えば、接着剤によって接合される。接着剤は、熱硬化性樹脂を含むことが好ましく、２５０℃程度の耐熱性を有することが好ましい。
【００４１】
フレームは磁性材料で形成する必要はなく、非磁性材料で形成すればよい。フレームは、例えば、ＡＢＳ（アクリロニトリルブタジエンスチレン）、ＰＥＥＫ（ポリエーテルエーテルケトン）、ポリイミドなどの樹脂から形成されていてもよい。フレームの機械特性（例えば剛性）を向上させるために、例えば、繊維強化複合材料（例えばＣＦＲＰ）を用いてもよい。ポリイミドをマトリクス樹脂とするＣＦＲＰが好ましい。
【００４２】
以下、図面を参照しながら本発明の実施形態を説明する。なお、本発明は以下の実施形態に限定されるものではない。
【００４３】
図１（ａ）および（ｂ）を参照して、本発明の実施形態による蒸着マスク１００Ａを説明する。図１（ａ）および（ｂ）は、それぞれ蒸着マスク１００Ａを模式的に示す平面図および断面図である。図１（ｂ）は、図１（ａ）中の１Ｂ−１Ｂ’線に沿った断面を示している。なお、図１は、蒸着マスク１００Ａの一例を模式的に示すものであり、各構成要素のサイズ、個数、配置関係、長さの比率などは図示する例に限定されないことはいうまでもない。後述する他の図面でも同様である。
【００４４】
蒸着マスク１００Ａは、図１（ａ）および（ｂ）に示すように、ベースフィルム１０Ａと、ベースフィルム１０Ａ上に形成された複合磁性体層２０Ａとを有している。つまり、蒸着マスク１００Ａは、ベースフィルム１０Ａと複合磁性体層２０Ａとが積層された構造を有しており、これを積層体３０Ａという。
【００４５】
ベースフィルム１０Ａは高分子を含み、典型的には高分子から形成されている。高分子としては、ポリイミドが好ましい。ベースフィルム１０Ａは、高分子と充填材とを含んでもよい。ベースフィルム１０Ａは、複数の第１開口部１３Ａを有している。ベースフィルム１０Ａの第１開口部１３Ａ以外の部分、すなわち、フィルムが実際に存在する部分を中実部１２Ａという。
【００４６】
蒸着マスク１００Ａが、ベースフィルム１０Ａをワーク（蒸着対象物）に密着して配置されたとき、複数の第１開口部１３Ａで規定される領域内に、例えば、有機半導体材料が蒸着される。複数の第１開口部１３Ａは、例えば、行および列を有するマトリクス状に配列されている。ここでは、行方向を水平方向、列方向を垂直方向とするが、これに限定されない。複数の第１開口部１３Ａは、ワークに形成されるべき蒸着パターンに対応したサイズ、形状および位置に形成されている。第１開口部１３Ａは、典型的には四角形であり、例えば長方形であるが、これに限られず任意の形状であってよい。
【００４７】
複合磁性体層２０Ａはフレーム４０Ａの内側の領域にベースフィルム１０Ａ上に形成されている。複合磁性体層２０Ａは、中実部２２Ａと非中実部２３Ａとを有している。ここでは、非中実部２３Ａは、複数の第２開口部２３Ａである。複合磁性体層２０Ａの複数の第２開口部２３Ａは、ベースフィルム１０Ａが有する第１開口部１３Ａと１対１で対応している。複合磁性体層２０Ａの第２開口部２３Ａは、ベースフィルム１０Ａの第１開口部１３Ａと自己整合的に形成されている。
【００４８】
ベースフィルム１０Ａの厚さは、特に限定されない。ただし、ベースフィルム１０Ａが厚すぎると、蒸着膜の一部が所望の厚さよりも薄く形成されてしまうことがある（「シャドウイング」と呼ばれる）。シャドウイングの発生を抑制する観点からは、ベースフィルム１０Ａの厚さは、２５μｍ以下であることが好ましい。また、ベースフィルム１０Ａ自体の強度および洗浄耐性の観点から、ベースフィルム１０Ａの厚さは３μｍ以上であることが好ましい。
【００４９】
複合磁性体層２０Ａの構成は、上述したように、磁場によって十分な吸着力が得られるように、磁石によって生成される磁場の強度とともに最適化される。複合磁性体層２０Ａの第２開口部２３Ａは、ベースフィルム１０Ａの第１開口部１３Ａと整合するように形成されているので、シャドウイングの発生を抑制する観点から、ベースフィルム１０Ａの厚さと複合磁性体層２０Ａの厚さの合計が、２５μｍを超えないように設定することが好ましい。
【００５０】
フレーム４０Ａは、複合磁性体層２０Ａを介することなく、ベースフィルム１０Ａの周縁部に接合されている。ベースフィルム１０Ａとフレーム４０Ａとは、例えば、接着剤（不図示）によって接合される。フレーム４０Ａは、非磁性材料、例えば樹脂で形成され得る。
【００５１】
次に、図２を参照して、本発明の実施形態による蒸着マスクの製造方法を説明する。図２は、本発明の実施形態による蒸着マスクの製造方法のフローチャートである。
【００５２】
まず、ベースフィルムおよびフレームを用意する（工程Ｓａ）。
【００５３】
次に、ベースフィルムをフレームに固定する（工程Ｓｂ）。ベースフィルムは例えば接着剤を用いてフレームに接合される。このとき必要に応じて、ベースフィルムを架張してもよい。架張は、例えば、水平方向および垂直方向に行われる。本発明の実施形態においては、ベースフィルムだけを架張するので、従来のような大型の架張装置は必要なく、フレームの機械強度は剛性も従来よりも低くてよい。したがって、フレームを磁性金属材料で形成する必要がなく、例えば、高分子で形成されたフレームを用いることができる。
【００５４】
続いて、ベースフィルムに複数の第１開口部を形成する（工程Ｓｃ）。このとき、ベースフィルムを、液体を介在させて、ガラス基板の表面に密着させる。この状態で、レーザ光を照射することによって、所定の位置に所定の形状および大きさの複数の第１開口部を形成する。レーザアブレーションによって生成した残渣を除去するために、ベースフィルムを洗浄することが好ましい。複合磁性体層を形成する前に洗浄を行うと、複合磁性体層とベースフィルムとの間で剥離が生じる恐れがなく、残渣をより確実に除去することができる。特に、バリと呼ばれる第１開口部の周縁に結合したフィルム残渣を除去するためにベースフィルムの表面を機械的に擦る（ワイピング）際に、複合磁性体層が剥離することがある。
【００５５】
次に、ベースフィルム上に、平均粒径が５００ｎｍ未満のソフトフェライトの粉末と樹脂とを含む複合磁性体層を形成する（工程Ｓｄ）。上述したように、ソフトフェライトの粉末と樹脂（前駆体を含む）と溶剤を含む分散液を用意し、これをベースフィルム上に付与し、溶剤の除去および樹脂の硬化（または固化）を行うことによって、複合磁性体層を形成する。分散液の付与は、例えば、スクリーン印刷法、スロット印刷法、インクジェット法で行える。例えば、図１に示した蒸着マスク１００Ａの複合磁性体層２０Ａは、分散液の濃度等を調整しておけば、分散液の表面張力によって、ベースフィルム１０Ａの第１開口部１３Ａに分散液が侵入することが防止され、第１開口部１３Ａと自己整合的に形成された第２開口部２３Ａを有する複合磁性体層を形成することができる。
【００５６】
後述するように、種々のパターンで配置された複数の島状部を有する複合磁性体層を形成する場合は、インクジェット法を用いることが好ましい。
【００５７】
図３および図４を参照して、蒸着マスク１００Ａの製造方法を説明する。図３（ａ）および（ｂ）は、それぞれ、蒸着マスク１００Ａの製造方法を例示する工程平面図および工程断面図である（工程Ｓｂ）。図４（ａ）および（ｂ）は、それぞれ、蒸着マスク１００Ａの製造方法を例示する工程平面図および工程断面図である（工程Ｓｃ）。
【００５８】
図３（ａ）および（ｂ）に示す様に、ベースフィルム１０Ａをフレーム４０Ａに固定する。ベースフィルム１０Ａは例えば接着剤（不図示）を用いてフレーム４０に接合される。ここでは、フレーム４０Ａの一部だけがベースフィルム１０Ａに重なっているが、フレーム４０Ａの全体がベースフィルム１０Ａと重なるようにしてもよい。このとき必要に応じて、ベースフィルム１０Ａを架張してもよい。架張した状態で接着剤を加熱硬化させるためには、フレーム４０Ａの高分子材料も耐熱性を有する材料が好ましい。また、蒸着マスク１００Ａを真空中で用いる際に、接着剤から有機物が揮発しないように、加熱硬化の際に減圧状態とすることが好ましい。加熱温度にもよるが、加熱時にも架張ができるように、フレーム４０は、例えば、ポリイミドで形成されていることが好ましく、剛性が必要な場合には、ポリイミドのＣＦＲＰを好適に用いることができる。
【００５９】
本発明の実施形態によると、複合磁性体層２０Ａを形成する前に、ベースフィルム１０Ａだけを架張するので、架張時に複合磁性体層２０Ａが剥離するという問題の発生を回避することができる。
【００６０】
続いて、図４（ａ）および（ｂ）に示す様に、ベースフィルム１０Ａに複数の第１開口部１３Ａを形成する（工程Ｓｃ）。
【００６１】
このとき、ベースフィルム１０Ａの下側（フレーム４０Ａが配置されている側とは反対側）に、例えばガラス基板（不図示）を配置し、ガラス基板とベースフィルム１０Ａとの間に液体（例えばエタノール）を介在させて、液体の表面張力を利用して、ベースフィルム１０Ａをガラス基板の表面に密着させる。この状態で、ベースフィルム１０Ａの上側からレーザ光を照射することによって、所定の位置に所定の形状および大きさの複数の第１開口部１３Ａを形成する。
【００６２】
この後、レーザアブレーションによって生成した残渣を除去するために、ベースフィルム１０Ａの表面を洗浄することが好ましい。特に、ベースフィルム１０Ａの下側の面に第１開口部１３Ａの周縁部に結合したバリが生成した場合、バリを除去するために、ベースフィルム１０Ａの下側の面をワイピングすることが好ましい。
【００６３】
この後、ベースフィルム１０Ａの上側の面に、ソフトフェライトの粉末と樹脂（前駆体を含む）と溶剤を含む分散液を付与し、溶剤の除去および樹脂の硬化（または固化）を行うことによって、複合磁性体層２０Ａが得られる。溶剤の除去、加熱硬化の工程は、電気炉を用いて行うことができる。
【００６４】
次に、図５から図９を参照して、本発明の実施形態による他の蒸着マスク１００Ｂから１００Ｇの構造を説明する。これらの蒸着マスク１００Ｂから１００Ｇも先に説明した製造方法で製造することができる。ただし、蒸着マスク１００Ｂから１００Ｇの複合磁性体層２０Ｂから２０Ｇが有する非中実部２３Ｂから２３Ｇは、ベースフィルム１０Ｂから１０Ｇが有する第１開口部１３Ｂから１３Ｇよりも大きいので、複合磁性体層２０Ｂから２０Ｇの厚さを大きくしてもシャドウイングが発生しにくい。したがって、複合磁性体層２０Ｂから２０Ｇの厚さは、蒸着マスク１００Ａの複合磁性体層２０Ａの厚さよりも大きくできる。
【００６５】
図５（ａ）は、本発明の実施形態による他の蒸着マスク１００Ｂを模式的に示す平面図であり、図５（ｂ）は、図５（ａ）中の５Ｂ−５Ｂ’線に沿った断面図である。
【００６６】
蒸着マスク１００Ｂは、ベースフィルム１０Ｂおよびベースフィルム１０Ｂ上に形成された複合磁性体層２０Ｂ（積層体３０Ｂ）と、ベースフィルム１０Ｂの周縁部に接合されたフレーム４０Ｂとを有している。
【００６７】
ベースフィルム１０Ｂは、中実部１２Ｂと複数の第１開口部１３Ｂとを有している。複合磁性体層２０Ｂは、中実部２２Ｂと非中実部２３Ｂとを有している。中実部２２Ｂは、離散的に配置された複数の島状部２２Ｂを含む。複数の島状部２２Ｂは、第１開口部１３Ｂの対角線方向に配置された２対の島状部２２Ｂを有している。すなわち、各第１開口部１３Ｂの対角線方向に４つの島状部２２Ｂが配置されている。したがって、複合磁性体層２０Ｂの島状部２２Ｂに作用する磁石による吸引力が、各第１開口部１３Ｂに対して対称に作用する。
【００６８】
ここでは、島状部２２Ｂは、円柱状の例を示しているが、角柱であってもよいし、テーパ形状を有していてもよく、例えば円錐台であってもよい。
【００６９】
図６（ａ）は、本発明の実施形態によるさらに他の蒸着マスク１００Ｃを模式的に示す平面図であり、図６（ｂ）は、図６（ａ）中の６Ｂ−６Ｂ’線に沿った断面図である。
【００７０】
蒸着マスク１００Ｃは、ベースフィルム１０Ｃおよびベースフィルム１０Ｃ上に形成された複合磁性体層２０Ｃ（積層体３０Ｃ）と、ベースフィルム１０Ｃの周縁部に接合されたフレーム４０Ｃとを有している。
【００７１】
ベースフィルム１０Ｃは、中実部１２Ｃと複数の第１開口部１３Ｃとを有している。複合磁性体層２０Ｃは、中実部２２Ｃと非中実部２３Ｃとを有している。非中実部２３Ｃは、複数の第２開口部（スリット）２３Ｃであり、列方向に延びるスリット２３Ｃが行方向に複数並んでいる。中実部２２Ｃは、非中実部２３Ｃ以外の領域に連続して形成されている。蒸着マスク１００Ｃの法線方向から見たとき、各スリット２３Ｃは、ベースフィルム１０Ｃの各第１開口部１３Ｃよりも大きなサイズを有しており、各スリット２３Ｃ内に２以上の第１開口部１３Ｃ（図６中に例示している個数に限定されないのはいうまでもない）が位置している。
【００７２】
図７（ａ）は、本発明の実施形態によるさらに他の蒸着マスク１００Ｄを模式的に示す平面図であり、図７（ｂ）は、図７（ａ）中の７Ｂ−７Ｂ’線に沿った断面図である。
【００７３】
蒸着マスク１００Ｄは、ベースフィルム１０Ｄおよびベースフィルム１０Ｄ上に形成された複合磁性体層２０Ｄ（積層体３０Ｄ）と、ベースフィルム１０Ｄの周縁部に接合されたフレーム４０Ｄとを有している。ベースフィルム１０Ｄは、中実部１２Ｄと複数の第１開口部１３Ｄとを有している。複合磁性体層２０Ｄは、中実部２２Ｄと非中実部２３Ｄとを有している。非中実部２３Ｄは、全ての第１開口部１３Ｄを内包する１つの第２開口部２３Ｄである。中実部２２Ｄは、非中実部２３Ｄ以外の領域に連続して形成されている。
【００７４】
図８（ａ）は、本発明の実施形態によるさらに他の蒸着マスク１００Ｅを模式的に示す平面図であり、図８（ｂ）は、図８（ａ）中の８Ｂ−８Ｂ’線に沿った断面図である。
【００７５】
蒸着マスク１００Ｅは、ベースフィルム１０Ｅおよびベースフィルム１０Ｅ上に形成された複合磁性体層２０Ｅ（積層体３０Ｅ）と、ベースフィルム１０Ｅの周縁部に接合されたフレーム４０Ｅとを有している。ベースフィルム１０Ｅは、中実部１２Ｅと複数の第１開口部１３Ｅとを有している。複合磁性体層２０Ｅは、中実部２２Ｅと非中実部２３Ｅとを有している。非中実部２３Ｅは、複数の第２開口部２３Ｅであり、各第２開口部２３Ｅ内に１つの第１開口部１３Ｅが配置されている。第２開口部２３Ｅは、第１開口部１３Ｅよりも大きいサイズを有している。中実部２２Ｅは、非中実部２３Ｅ以外の領域に連続して形成されている。
【００７６】
図９（ａ）および図９（ｂ）は、それぞれ、本発明の実施形態によるさらに他の蒸着マスク１００Ｆおよび１００Ｇを模式的に示す平面図である。
【００７７】
図９（ａ）に示す蒸着マスク１００Ｆは、ベースフィルム１０Ｆおよびベースフィルム１０Ｆ上に形成された複合磁性体層２０Ｆ（積層体３０Ｆ）と、ベースフィルム１０Ｆの周縁部に接合されたフレーム４０Ｆとを有している。ベースフィルム１０Ｆは、中実部１２Ｆと複数の第１開口部１３Ｆとを有している。複合磁性体層２０Ｆは、中実部２２Ｆと非中実部２３Ｆとを有している。非中実部２３Ｆは、２つの第２開口部２３Ｆである。中実部２２Ｆは、第２開口部２３Ｆの周囲に連続的に形成された周辺部分と、第２開口部２３Ｆ内に離散的に配置された島状部２２Ｆとを含む。
【００７８】
図９（ｂ）に示す蒸着マスク１００Ｇは、ベースフィルム１０Ｇおよびベースフィルム１０Ｇ上に形成された複合磁性体層２０Ｇ（積層体３０Ｇ）と、ベースフィルム１０Ｇの周縁部に接合されたフレーム４０Ｇとを有している。ベースフィルム１０Ｇは、中実部１２Ｇと複数の第１開口部１３Ｇとを有している。複合磁性体層２０Ｇは、中実部２２Ｇと非中実部２３Ｇとを有している。非中実部２３Ｇは、全ての第１開口部１３Ｇを内包する１つの第２開口部２３Ｇである。中実部２２Ｇは、第２開口部２３Ｇの周囲に連続的に形成された周辺部分と、第２開口部２３Ｇ内に離散的に配置された島状部２２Ｇとを含む。
【００７９】
本実施形態の蒸着マスクは、１つのデバイス（例えば有機ＥＬディスプレイ）に対応する単位領域が二次元的に配列された構造を有していてもよい。このような構造を有する蒸着マスクは、１つの蒸着対象基板上に、複数のデバイスを形成するために好適に使用され得る。
【００８０】
図１０（ａ）、（ｂ）および図１１（ａ）、（ｂ）は、それぞれ、本実施形態のさらに他の蒸着マスク３００Ａ、３００Ｂ、３００Ｃ、および３００Ｄを例示する平面図である。これらの蒸着マスクは、法線方向から見たとき、間隔を空けて配列された複数（ここでは６つ）の単位領域ＵＡ〜ＵＤを有している。蒸着マスク３００Ａの単位領域ＵＡは、蒸着マスク１００Ａと同様のパターンを有しており、蒸着マスク３００Ｂの単位領域ＵＢ、蒸着マスク３００Ｃの単位領域ＵＣ、および蒸着マスク３００Ｄの単位領域ＵＤは、蒸着マスク１００Ｂと同様のパターンを有している。蒸着マスク３００Ｂの中実部２２Ｂは、単位領域ＵＢの間に形成された部分を有していない。これに対して、蒸着マスク３００Ｃの複合磁性体層２０Ｃの中実部２２Ｃは、単位領域ＵＣの間に連続的に形成されている部分を有している。蒸着マスク３００Ｄの複合磁性体層２０Ｄの中実部２２Ｄは、単位領域ＵＤの間に配置された島状部２２Ｄを有している。
【００８１】
本発明の実施形態による蒸着マスクは、上述したような複合磁性体層を有するので大型化が容易であり、かつ、高精細なパターンを形成し得る。したがって、例えば、高精細な有機ＥＬ表示装置の量産に好適に用いられ得る。
【産業上の利用可能性】
【００８２】
本発明の実施形態による蒸着マスクは、有機ＥＬ表示装置をはじめとする有機半導体素子の製造に好適に用いられ、高精細な蒸着パターンの形成が必要とされる有機半導体素子の製造に特に好適に用いられる。
【符号の説明】
【００８３】
１０Ａ      ベースフィルム
１２Ａ      中実部
１３Ａ      第１開口部（非中実部）
２０Ａ      複合磁性体層
２２Ａ      中実部
２３Ａ      非中実部（第２開口部）
４０Ａ      フレーム
１００Ａ    蒸着マスク
ＵＡ        単位領域
【図１】
2019031737.tif 000003
【図２】
2019031737.tif 000004
【図３】
2019031737.tif 000005
【図４】
2019031737.tif 000006
【図５】
2019031737.tif 000007
【図６】
2019031737.tif 000008
【図７】
2019031737.tif 000009
【図８】
2019031737.tif 000010
【図９】
2019031737.tif 000011
【図１０】
2019031737.tif 000012
【図１１】
2019031737.tif 000013